(57)【要約】【課題】安価で且つ精密な測定を行うことができるメタマテリアル構造体および屈折率センサを提供する。【解決手段】メタマテリアル構造体１１は、入射光の波長と同程度又は入射光の波長以下の微細構造１１ａを有し、入射光と微細構造１１ａに依存した表面プラズモンモードとの光結合が共振条件で強くなることにより、波長選択的な光応答を示す。微細構造１１ａは、回転対称に二次元周期配列された単位構造から成り、偏光無依存である。屈折率センサ１０は、メタマテリアル構造体１１を有する。【選択図】図１
2019039551.tif 000002
【特許請求の範囲】
【請求項１】
入射光の波長と同程度又は前記波長以下の微細構造を有し、前記入射光と前記微細構造に依存した表面プラズモンモードとの光結合が共振条件で強くなることにより、波長選択的な光応答を示すメタマテリアル構造体であって、
前記微細構造は、回転対称に二次元周期配列された単位構造から成ることを
特徴とするメタマテリアル構造体。
【請求項２】
前記入射光の波長が２５００ｎｍ以下であることを特徴とする請求項１記載のメタマテリアル構造体。
【請求項３】
偏光無依存であることを特徴とする請求項１または２記載のメタマテリアル構造体。
【請求項４】
前記微細構造は、前記単位構造の二次元の配列面に沿って、前記単位構造を、縦方向および／または横方向に規則的に複数並べて配置して成ることを特徴とする請求項１乃至３のいずれか１項に記載のメタマテリアル構造体。
【請求項５】
前記微細構造は、金、銀、銅、アルミニウムまたは遷移金属系窒化物から成ることを特徴とする請求項１乃至４のいずれか１項に記載のメタマテリアル構造体。
【請求項６】
請求項１乃至５のいずれか１項に記載のメタマテリアル構造体を有することを特徴とする屈折率センサ。
【請求項７】
光ファイバを有し、
前記メタマテリアル構造体は、前記光ファイバの先端に設けられていることを
特徴とする請求項６記載の屈折率センサ。
【請求項８】
ガラスプレートを有し、
前記メタマテリアル構造体は、前記ガラスプレートの表面に設けられていることを
特徴とする請求項６記載の屈折率センサ。
【請求項９】
前記微細構造の表面に付着された検出用作用体を有し、
前記検出用作用体は、検出対象と相互作用可能であることを
特徴とする請求項６乃至８のいずれか１項に記載の屈折率センサ。
【請求項１０】
前記検出用作用体は、検出用ＤＮＡまたは検出用ＲＮＡから成り、前記検出対象であるＤＮＡまたはＲＮＡと相補鎖を形成可能であり、
前記微細構造は、前記検出用ＤＮＡまたは前記検出用ＲＮＡを結合可能な材料から成ることを
特徴とする請求項９記載の屈折率センサ。
【発明の詳細な説明】
【技術分野】
【０００１】
本発明は、メタマテリアル構造体および屈折率センサに関する。
【背景技術】
【０００２】
近年、様々なバイオ・ケミカル検知技術が開発されている中で、表面プラズモン共鳴を利用した屈折率センサが注目を集めている。従来の表面プラズモン共鳴を用いた屈折率センサには、大きく分けて二種類ある。一つは金（Ａｕ）薄膜を成膜したガラスプリズム上での伝搬表面プラズモンを利用したものであり（例えば、非特許文献１または２参照）、もう一つはＡｕコロイドの局在表面プラズモンを利用したものである（例えば、非特許文献３参照）。
【先行技術文献】
【非特許文献】
【０００３】
【非特許文献１】石田昭人、「バイオセンシングとプラズモニクス」、表面技術、2011年、Vol.62、No.6、p.285-290
【非特許文献２】K. Willets and R. V. Duyne, “Localized surface plasmon resonance spectroscopy and sensing”, Annual Review of Physical Chemistry, 2007, Vol. 54, No. 1, p.267-297
【非特許文献３】J. Homola, “Surface plasmon resonance sensors for detection of chemical and biological species”, Chemical Reviews, 2008, Vol. 108, No. 2, p.462-493
【発明の概要】
【発明が解決しようとする課題】
【０００４】
しかしながら、非特許文献１および２に記載のような、金（Ａｕ）薄膜を成膜したガラスプリズム上での伝搬表面プラズモンを利用した屈折率センサは、精密な測定が可能であるが、装置が複雑で高額であるという課題があった。また、非特許文献３に記載のような、Ａｕコロイドの局在表面プラズモンを利用した屈折率センサは、安価で簡易的な測定が可能であるが、伝搬表面プラズモンを利用した屈折率センサに比べて、検出精度が劣るという課題があった。【０００５】
本発明は、このような課題に着目してなされたもので、安価で且つ精密な測定を行うことができるメタマテリアル構造体および屈折率センサを提供することを目的とする。
【課題を解決するための手段】
【０００６】
本発明者らは、上記目的を達成するために鋭意研究した結果、メタマテリアルが周囲の屈折率変化に敏感な反応を示すこと、および、自由度の高い形状設計ができることに着目し、メタマテリアルを用いて表面プラズモンのモード分布を最適化することにより、高性能な屈折率センサを実現できることに想到した。これにより、安価で且つ精密な測定を可能とする屈折率センサを提供することが可能となる。【０００７】
すなわち、本発明に係るメタマテリアル構造体は、入射光の波長と同程度又は前記波長以下の微細構造を有し、前記入射光と前記微細構造に依存した表面プラズモンモードとの光結合が共振条件で強くなることにより、波長選択的な光応答を示すメタマテリアル構造体であって、前記微細構造は、回転対称に二次元周期配列された単位構造から成ることを特徴とする。【０００８】
本発明に係る屈折率センサは、本発明に係るメタマテリアル構造体を有することを特徴とする。【０００９】
本発明に係るメタマテリアル構造体は、微細構造の寸法により、光応答の選択波長を調整することができる。また、本発明に係るメタマテリアル構造体は、周囲の媒質により選択波長が敏感に変化する。このため、本発明に係るメタマテリアル構造体および屈折率センサは、メタマテリアル構造体の周囲の媒質による選択波長の変化または特定波長における反射率の変化から、周囲の媒質の屈折率を検出することができる。本発明に係るメタマテリアル構造体および屈折率センサは、従来の伝搬表面プラズモンを利用した屈折率センサと比べて、簡単な構造を有しており、安価に製造することができる。【００１０】
従来の表面プラズモンを利用した屈折率センサは、金の薄膜あるいは金の微粒子をランダムに配置して構成されているため、表面プラズモンの増強度が最適化されていなかった。また、ボトムアップ的に作られているため、最適化も困難であった。これに対し、本発明に係るメタマテリアル構造体および屈折率センサは、メタマテリアルの考え方により、メタマテリアル構造体の形状を任意に設計することができるため、プラズモン増強の最適化が可能である。このため、従来よりも高感度にすることができ、精密な測定を行うことができる。本発明に係る屈折率センサは、屈折率感度が300乃至1000 nm/RIUであることが好ましい。【００１１】
本発明に係るメタマテリアル構造体は、微細構造が、回転対称に二次元周期配列された単位構造から成るため、偏光無依存にすることができる。本発明に係るメタマテリアル構造体は、微細構造の形状加工にはいかなる技術を用いてもよく、例えば、半導体微細加工技術や、ナノ構造を安価かつ大量に生産することができるナノインプリントを用いることができる。【００１２】
本発明に係るメタマテリアル構造体で、入射光は、検出対象に応じていかなる波長であってもよい。本発明に係るメタマテリアル構造体は、微細構造の寸法を小さくすることにより、小型化が可能であり、その場合、例えば、入射光の波長は２５００ｎｍ以下であってもよい。【００１３】
本発明に係るメタマテリアル構造体で、前記微細構造は、前記単位構造の二次元の配列面に沿って、前記単位構造を、縦方向および／または横方向に規則的に複数並べて配置して成っていてもよい。【００１４】
本発明に係るメタマテリアル構造体で、前記微細構造は、入射光の波長に応じていかなる材料から成っていてもよく、例えば、金、銀、銅、アルミニウムまたは遷移金属系窒化物から成っていてもよい。遷移金属系窒化物としては、例えば、ＴｉＮ、ＺｒＮ、ＨｆＮ、ＴａＮが挙げられる。【００１５】
本発明に係る屈折率センサは、屈折率に応じてメタマテリアル構造体の周囲の媒質を検出可能であれば、いかなる構成を有していてもよい。例えば、本発明に係る屈折率センサは、光ファイバを有し、前記メタマテリアル構造体は、前記光ファイバの先端に設けられていてもよい。この場合、試料を切り取る侵襲的な測定ではなく、本来ある場所（in situ）での測定が可能となる。このため、生体などのように、環境依存性がある測定対象であっても、精密な測定が可能である。また、注射針より細い光ファイバを使用することにより、生体等へのダメージが少ない測定が可能となる。また、測定範囲が光ファイバの直径で決まるため、細い光ファイバを使用することにより、微細領域の物理量を測ることができる。また、光ファイバを移動させることにより、測定結果の空間マッピングを行うことができる。【００１６】
また、本発明に係る屈折率センサは、ガラスプレートを有し、前記メタマテリアル構造体は、前記ガラスプレートの表面に設けられていてもよい。この場合、ガラスプレート表面のメタマテリアル構造体の上に、液体などの物質を載せることにより、その物質中の成分を検出することができる。このため、例えば、メタマテリアル構造体の上に、血液を滴下して、血液検査を行うことができる。【００１７】
また、本発明に係る屈折率センサは、前記微細構造の表面に付着された検出用作用体を有し、前記検出用作用体は、検出対象と相互作用可能であってもよい。この場合、検出用作用体および検出対象は、検出用作用体が検出対象と相互作用可能であり、その相互作用の前後で、測定可能な屈折率の変化が認められるものであれば、いかなるものであってもよい。検出用作用体と検出対象との相互作用は、例えば検出用作用体への検出対象の結合など、いかなる相互作用であってもよい。検出用作用体と検出対象の組合せとしては、例えば、検出用ＤＮＡと相補ＤＮＡ、検出用ＲＮＡと相補ＲＮＡ、ビオチンとアビジンまたはストレプトアビジン、抗原と抗体、各種のたんぱく質とそのたんぱく質に作用する物質、各種のアミノ酸とそのアミノ酸に作用する物質、リガンドとレセプターなどである。検出用作用体が、検出用ＤＮＡまたは検出用ＲＮＡから成る場合、検出対象であるＤＮＡまたはＲＮＡと相補鎖を形成可能であり、相補鎖の形成による屈折率の変化を測定することにより、所望の検出対象のＤＮＡやＲＮＡを検出することができる。なお、この場合、微細構造は、検出用ＤＮＡまたは検出用ＲＮＡを結合可能な材料から成ることが好ましい。【００１８】
本発明に係るメタマテリアル構造体は、屈折率センサのみならず、例えば、ケミカルセンサ、バイオセンサ、in situ 分析装置、カテーテルや内視鏡と集積した医療装置、屈折率やケミカル・バイオ物質の高分解能空間マッピング装置に適用されてもよい。ここで、ケミカルセンサは、ガス・有機化学物質などを対象とするセンサで、例えば、味覚、食品、化学薬品、アルコールチェックなどに適用されるものである。また、バイオセンサは、生体・生物などを対象とするセンサで、例えば、毒性センサ、血糖センサ、DNAセンサ、医療用センサなどに適用されるものである。これらの場合、測定結果を空間マッピング可能な構成にすることにより、例えば、バイオセンサであれば、細胞・DNAの形や寸法、種類の特定などを行うことができ、ケミカルセンサであれば、薬品の濃度分布分析などを行うことができる。なお、空間マッピングができない従来のスポット計測では、例えば、測定対象が混合物質のとき、一点しか測れないため、混合しているのかどうかが分からず、それらがどのような空間分布や形状を有しているのかも分からない。
【発明の効果】
【００１９】
本発明によれば、安価で且つ精密な測定を行うことができるメタマテリアル構造体および屈折率センサを提供することができる。
【図面の簡単な説明】
【００２０】
【図１】（ａ）本発明の実施の形態の屈折率センサを示す側面図、（ｂ）本発明の実施の形態のメタマテリアル構造体を示す平面図である。
【図２】本発明の実施の形態の屈折率センサの、メタマテリアル構造体の周囲の屈折率ｎが１．０〜１．５のときの（ａ）反射スペクトル、（ｂ）反射ピーク波長（Peak wavelength）の周囲屈折率（Refractive index）依存性を示すグラフである。
【図３】本発明の実施の形態のメタマテリアル構造体の、共振波長1250 nmで（ａ）X方向の偏光、（ｂ）X方向から45°傾いた偏光を設計したものに、光が垂直入射したときの、メタマテリアル構造体の上部の電場強度分布図である。
【図４】本発明の実施の形態のメタマテリアル構造体の走査型電子顕微鏡（SEM）画像である。
【図５】本発明の実施の形態の屈折率センサの、空気（Air）、純水（DIW）、イソプロパノール（IPA）、グリセリン（Glycerin）の４種類の媒質中で測定された（ａ）反射スペクトル、（ｂ）反射ピーク波長（Peak wavelength）の周囲屈折率（Refractive index）依存性を示すグラフである。
【図６】本発明の実施の形態の屈折率センサの、IPA水溶液中で測定された、IPA水溶液の濃度（Concentration）と反射スペクトルのピーク波長（Peak wavelength）との関係を示すグラフである。
【図７】本発明の実施の形態の屈折率センサの、DNAの検出実験の（ａ）実験手順を示す側面図、（ｂ）乾燥状態での相補DNA結合前後の反射スペクトル、（ｃ）湿潤状態での相補DNA結合前後の反射スペクトルである。
【図８】本発明の実施の形態のメタマテリアル構造体の、微細構造の（ａ）変形例、（ｂ）  （ａ）に示す配置を反転させた変形例、（ｃ）他の変形例、（ｄ）  （ｃ）に示す配置を反転させた変形例、（ｅ）他の変形例、（ｆ）  （ｅ）に示す配置を反転させた変形例を示す平面図である。
【図９】本発明の実施の形態のメタマテリアル構造体の、微細構造の（ａ）他の変形例、（ｂ）  （ａ）に示す配置を反転させた変形例、（ｃ）他の変形例、（ｄ）  （ｃ）に示す配置を反転させた変形例、（ｅ）他の変形例、（ｆ）  （ｅ）に示す配置を反転させた変形例を示す平面図である。
【図１０】本発明の実施の形態のメタマテリアル構造体の、微細構造の（ａ）他の変形例、（ｂ）  （ａ）に示す配置を反転させた変形例、（ｃ）他の変形例、（ｄ）  （ｃ）に示す配置を反転させた変形例、（ｅ）他の変形例、（ｆ）  （ｅ）に示す配置を反転させた変形例を示す平面図である。
【図１１】本発明の実施の形態のメタマテリアル構造体の、微細構造の（ａ）他の変形例、（ｂ）  （ａ）に示す配置を反転させた変形例、（ｃ）他の変形例、（ｄ）  （ｃ）に示す配置を反転させた変形例、（ｅ）他の変形例、（ｆ）  （ｅ）に示す配置を反転させた変形例、（ｇ）他の変形例、（ｈ）  （ｇ）に示す配置を反転させた変形例を示す平面図である。
【図１２】本発明の実施の形態のメタマテリアル構造体の、微細構造の（ａ）他の変形例、（ｂ）  （ａ）に示す配置を反転させた変形例、（ｃ）他の変形例、（ｄ）  （ｃ）に示す配置を反転させた変形例、（ｅ）他の変形例、（ｆ）  （ｅ）に示す配置を反転させた変形例を示す平面図である。
【図１３】本発明の実施の形態のメタマテリアル構造体の、微細構造の（ａ）他の変形例、（ｂ）  （ａ）に示す配置を反転させた変形例、（ｃ）他の変形例、（ｄ）  （ｃ）に示す配置を反転させた変形例、（ｅ）他の変形例、（ｆ）  （ｅ）に示す配置を反転させた変形例、（ｇ）他の変形例、（ｈ）  （ｇ）に示す配置を反転させた変形例を示す平面図である。
【図１４】本発明の実施の形態のメタマテリアル構造体の、微細構造の（ａ）他の変形例、（ｂ）  （ａ）に示す配置を反転させた変形例、（ｃ）他の変形例、（ｄ）  （ｃ）に示す配置を反転させた変形例を示す平面図である。
【図１５】本発明の実施の形態のメタマテリアル構造体の、（ａ）シミュレーションに使用した微細構造、（ｂ）メタマテリアル構造体の周囲の屈折率ｎが１．０〜１．５のときの反射スペクトル、（ｃ）反射ピーク波長の周囲屈折率依存性を示すグラフである。
【図１６】本発明の実施の形態のメタマテリアル構造体の、（ａ）シミュレーションに使用した微細構造、（ｂ）メタマテリアル構造体の周囲の屈折率ｎが１．０〜１．５のときの反射スペクトル、（ｃ）反射ピーク波長の周囲屈折率依存性を示すグラフである。
【図１７】本発明の実施の形態のメタマテリアル構造体の、（ａ）シミュレーションに使用した微細構造、（ｂ）メタマテリアル構造体の周囲の屈折率ｎが１．０〜１．５のときの反射スペクトル、（ｃ）反射ピーク波長の周囲屈折率依存性を示すグラフである。
【図１８】本発明の実施の形態の屈折率センサの、光ファイバの先端面にメタマテリアル構造体を有する変形例を示す斜視図である。
【図１９】本発明の実施の形態の屈折率センサの、（ａ）メタマテリアル構造体と光源および光検知器（Optical detector）との接続状態、（ｂ）その接続状態の変形例、（ｃ）その接続状態の他の変形例、（ｄ）その接続状態の他の変形例を示す斜視図である。
【図２０】図１８に示す屈折率センサの光学応答を示すグラフである。
【図２１】ａ）〜ｆ）図１８に示す屈折率センサの製造方法を示す断面図である。
【図２２】図２１に示す屈折率センサの製造方法で製造された、（ａ）光ファイバの先端面のメタマテリアル構造体を示す電子顕微鏡写真、（ｂ）  （ａ）に示す光ファイバの先端面の中心部を拡大した電子顕微鏡写真（上面図）、（ｃ）  （ａ）に示す光ファイバの先端面の中心部を拡大した電子顕微鏡写真（斜視図）である。
【図２３】図２２に示す屈折率センサの、空気（Air）中およびエタノール（Ethanol）中での反射スペクトルである。
【図２４】本発明の実施の形態のメタマテリアル構造体の、寸法パラメータを小さくしたときの変形例を示す平面図である。
【図２５】図２４に示すメタマテリアル構造体の、周囲の屈折率ｎが１．０〜１．２のときの透過（Transmittance）スペクトルおよび反射（Reflectance）スペクトルである。
【発明を実施するための形態】
【００２１】
以下、図面に基づいて、本発明の実施の形態について説明する。
図１乃至図２５は、本発明の実施の形態のメタマテリアル構造体および屈折率センサを示している。
【００２２】
（センサの構成と原理）
図１に示すように、屈折率センサ１０は、メタマテリアル構造体１１と透明基板１２と光源１３とハーフミラー１４と分光器１５とを有している。図１に示すように、メタマテリアル構造体１１は、複数のカットワイヤで構成される微細構造１１ａを有し、透明基板１２の上に設けられている。図１（ｂ）に示すように、微細構造１１ａは、入射光の波長と同程度または入射光の波長以下の構造であり、回転対称に二次元周期配列された単位構造から成っている。なお、メタマテリアル構造体１１は、入射光と微細構造１１ａに依存した表面プラズモンモードとの光結合が共振条件で強くなることにより、波長選択的な光応答を示すよう構成されている。メタマテリアル構造体１１は、単位構造が回転対称であり、偏光無依存である。
【００２３】
微細構造１１ａは、近赤外域で反射率が高い金（Au）から成っている。なお、微細構造１１ａは、金の他にも、銀、銅、アルミニウム、または高いキャリア濃度を有しプラズモン特性を示すＴｉＮ、ＺｒＮ、ＨｆＮ、ＴａＮの遷移金属系窒化物などから成っていてもよい。図１（ｂ）に示す具体的な一例では、微細構造１１ａは、カットワイヤで形成され、平行に配置された２つの長方形を、４回対称に配置した構造を成している。
【００２４】
図１（ａ）に示すように、光源１３は、ハーフミラー１４を介して、入射光を透明基板１２の側からメタマテリアル構造体１１に入射するよう設けられている。ハーフミラー１４は、光源１３からの入射光を透過させると共に、メタマテリアル構造体１１からの反射光を反射して、９０度曲げるよう設けられている。なお、ハーフミラー１４の代わりに、２分岐の光ファイバを用いてもよい。分光器１５は、ハーフミラー１４で反射された、メタマテリアル構造体１１からの反射光を受光し、そのスペクトルを検出可能に設けられている。なお、分光器１５の代わりに、波長可変光源と光検出器との組合せを用いてもよい。
【００２５】
次に、作用について説明する。
屈折率センサ１０は、以下のようにして使用される。すなわち、図１（ａ）に示すように、屈折率を測定したい試料１を、透明基板１２の上のメタマテリアル構造体１１の上に滴下し、メタマテリアル構造体１１の反射スペクトルを分光器１５で検出する。これにより、空気（屈折率n = 1.0）を基準として、試料１の滴下による屈折率変化に応じた反射スペクトルシフトから、試料１の屈折率を算出することができる。
【００２６】
メタマテリアル構造体１１は、微細構造１１ａの寸法により、光応答の選択波長を調整することができる。また、メタマテリアル構造体１１は、周囲の媒質により選択波長が敏感に変化する。このため、屈折率センサ１０は、メタマテリアル構造体１１の周囲の媒質による選択波長の変化または特定波長における反射率の変化から、周囲の媒質の屈折率を検出することができる。また、屈折率センサ１０は、従来の伝搬表面プラズモンを利用した屈折率センサと比べて、簡単な構造を有しており、安価に製造することができる。
【００２７】
メタマテリアル構造体１１および屈折率センサ１０は、メタマテリアルの考え方により、メタマテリアル構造体１１の形状を任意に設計することができるため、プラズモン増強の最適化が可能である。このため、従来よりも高感度にすることができ、精密な測定を行うことができる。なお、メタマテリアル構造体１１は、微細構造１１ａの形状加工にはいかなる技術を用いてもよく、例えば、半導体微細加工技術や、ナノ構造を安価かつ大量に生産することができるナノインプリントを用いることができる。
【実施例１】
【００２８】
（光学設計）
メタマテリアル構造体１１を製造し、屈折率の感度測定を行った。
まず、メタマテリアル構造体１１の光学設計を行った。光学設計には、Rigorous Coupled-Wave Analysis法を用いた。設計に用いたメタマテリアル構造体１１は、図１（ｂ）に示す微細構造１１ａの単位構造が、縦方向および横方向に規則的に複数並べて配置されたものとした。また、メタマテリアル構造体１１は、図中のｗ（カットワイヤの幅）を９０ｎｍ、ｇ（平行配置されたカットワイヤ間のギャップ）を１５０ｎｍ、ｄ（垂直配置されたカットワイヤ間のギャップ）を１５０ｎｍ、ｌ（カットワイヤの長さ）を３３０ｎｍ、Λ（周期）を１０００ｎｍ、t（厚さ）を４０ｎｍとした。なお、図１（ｂ）のような、微細構造１１ａが長方形のカットワイヤから成る構成では、屈折率感度を高めるために、アスペクト比（ｌ／ｗ）が３〜４、単位構造を有する面でのカットワイヤが占める割合（フィルファクタ）が０．０８〜０．１２であることが好ましい。【００２９】
メタマテリアル構造体１１の周囲の屈折率ｎを１．０〜１．５まで変化させたときの、各屈折率での反射スペクトルを設計計算により求め、その計算結果を図２（ａ）に示す。なお、計算時のハーモニクスは６とした。また、図２（ａ）から、反射スペクトルのピーク波長（Peak wavelength）と屈折率（Refractive index）との関係を求め、図２（ｂ）に示す。図２（ｂ）に示すように、メタマテリアル構造体１１の周囲の屈折率変化に応じて、反射スペクトルのピーク波長が線形的に変化することが確認された。図２（ｂ）から求めた屈折率センサ１０の屈折率感度は、593 nm/refractive index unit (RIU) である。【００３０】
共振波長1250 nmで、Ｘ方向の偏光およびＸ方向から45°傾いた偏光を設計したメタマテリアル構造体１１に、光が垂直入射したときの、メタマテリアル構造体１１の上部の電場強度分布を、図３（ａ）および（ｂ）にそれぞれ示す。なお、偏光の方向は、図３（ａ）および（ｂ）中に、それぞれ矢印で示している。また、メタマテリアル構造体１１の周囲の屈折率は、1.0としている。なお、共振波長の1250 nm付近は、「第二の生体の光学窓」と呼ばれ、生体による吸収・散乱が少ないことが知られている。【００３１】
図３（ａ）では、長手方向がＸ方向のカットワイヤの両端で電場が増幅されており、Ｘ方向に対して共振特性を示すことが確認された。また、図３（ｂ）では、全てのカットワイヤの両端で電場が増幅されており、どの偏光方向に対しても共振特性を示すことが確認された。【００３２】
（製造結果）
光学設計に基づいて、リフトオフプロセスにより、石英基板上にメタマテリアル構造体１１を製造した。すなわち、まず、基板上にEB（Electron beam）レジストをスピンコートした後、EBリソグラフィでレジストパターンを作製した。その上に、EB蒸着によりTi（膜厚：1 nm）およびAu（膜厚：40 nm）を成膜した後、EBレジストを剥離することにより、メタマテリアル構造体１１を製造した。なお、メタマテリアル構造体１１の製造には、他の半導体微細加工技術やナノインプリントを用いても良い。【００３３】
製造したメタマテリアル構造体１１の走査型電子顕微鏡（SEM）画像を、図４に示す。製造したメタマテリアル構造体１１の寸法は、ｗ（カットワイヤの幅）が８４ｎｍ、ｇ（平行配置されたカットワイヤ間のギャップ）が１５６ｎｍ、ｄ（垂直配置されたカットワイヤ間のギャップ）が１６２ｎｍ、ｌ（カットワイヤの長さ）が３１２ｎｍ、Λ（周期）が１０００ｎｍ、t（厚さ）が４０ｎｍであった。設計時より、幅（ｗ）および長さ（ｌ）が若干小さくなり、ギャップ（ｇ，ｄ）が若干増加しているが、ほぼ精度良く製造できた。なお、各カットワイヤのエッジの丸まりは、共振のＱ値に影響することから、可能な限りシャープなエッジにすることが望ましい。また、カットワイヤの側面は、テーパー状にならず、基板の表面に対してほぼ垂直な面であることが好ましい。【００３４】
（光学測定結果）
製造したメタマテリアル構造体１１を用いて、空気（Air）、純水（DIW）、イソプロパノール（IPA）、グリセリン（Glycerin）の４種類の媒質中で、分光器１５による反射スペクトル測定を行った。測定された反射スペクトルを図５（ａ）に、反射スペクトルのピーク波長（Peak wavelength）と周囲の媒質の屈折率（Refractive index）との関係を、図５（ｂ）に示す。なお、図５（ｂ）において、各媒質の屈折率を、空気が 1.000、DIWが 1.321、IPAが 1.368、グリセリンが 1.461 とした。図５（ｂ）から屈折率の感度を求めると、599 nm/RIUとなり、非常に高感度であることが確認された。なお、製造されたメタマテリアル構造体１１の寸法で再計算を行った結果、屈折率の感度は 605 nm/RIUとなり、実測値に近い値が得られた。この結果は、従来の表面プラズモンを利用した屈折率センサの屈折率感度が６０〜１９０ nm/RIU（吉田隆、「プラズモニクス」、株式会社エヌ・ティー・エス、２０１１年８月２４日発行、p.129）であったことと比較すると、最大で３倍以上感度が上回っている。計算値と実測値との差異は、リフトオフ時に剥離したAu素片の一部が、メタマテリアル構造体１１の近傍に再付着して表面プラズモンモードを乱すことに起因する信号ノイズ成分に伴う計測誤差が一因と考えられる。【００３５】
（IPAの濃度測定）
製造したメタマテリアル構造体１１を用い、IPA水溶液の濃度を変化させたときの、それぞれの濃度における反射スペクトルの変化を測定した。室温は24℃で、IPAと水とを混合してから30秒以内に測定を行った。IPA水溶液の濃度（Concentration）と反射スペクトルのピーク波長（Peak wavelength）との関係を、図６および表１に示す。なお、使用した分光器１５の最小波長分解能は、1.7 nmである。図６および表１に示すように、IPA濃度を薄くしていくと、それに伴って反射ピーク波長が短波長側へシフトしていくことが確認された。また、IPA濃度が4.6%〜1.2%の範囲において、反射ピーク波長が1357.4 nmから変化しておらず、濃度が0.6%になったときに1355.7 nmに変化したことが確認された。この結果から、最小で4%のIPA濃度変化を観測できたといえる。【００３６】
【表１】
2019039551.tif 000003
【００３７】
（DNAの検出）
製造したメタマテリアル構造体１１を用い、DNAの存在を検出する実験を行った。図７（ａ）に示すように、実験では、まず、メタマテリアル構造体１１の微細構造１１ａの表面を、検出用ＤＮＡ２１で修飾し、その検出用ＤＮＡ２１に検出対象の相補ＤＮＡ２２を結合させて相補鎖２３を形成した。相補ＤＮＡ２２を結合する前後の、乾燥状態および湿潤状態での反射スペクトルを測定し、相補ＤＮＡ２２を結合する前後でのピーク波長（屈折率）の変化を検出した。なお、実験では、検出用ＤＮＡ２１および相補ＤＮＡ２２として、特に意味を持たない塩基配列を有する遺伝子を作製して使用している。また、塩基配列の設計次第で、特定の蛋白質のみと結合するようなDNAも製作可能である。【００３８】
乾燥状態および湿潤状態での、相補ＤＮＡ２２結合前後の反射スペクトルの測定結果を、それぞれ図７（ｂ）および（ｃ）に示す。図７（ｂ）に示すように、乾燥状態では、相補ＤＮＡ２２の結合によって反射ピーク波長が長波長側へ8.5 nmシフトしていることが確認された。また、図７（ｃ）に示すように、湿潤状態では、短波長側に1.7 nmシフトしていることが確認された。このように、相補鎖の形成前後で反射ピーク波長のシフトが認められ、屈折率が変化していることが確認できることから、製造したメタマテリアル構造体１１により、ＤＮＡを検出できたといえる。なお、測定結果から、相補ＤＮＡ２２の屈折率を計算すると、乾燥状態における屈折率は 1.13、湿潤状態における屈折率は 1.30となる。【００３９】
なお、検出用作用体および検出対象は、それぞれ検出用ＤＮＡ２１および相補ＤＮＡ２２に限らず、検出用作用体が検出対象と相互作用可能であり、その相互作用の前後で、測定可能な屈折率の変化が認められるものであれば、いかなるものであってもよい。検出用作用体と検出対象との相互作用は、例えば検出用作用体への検出対象の結合など、いかなる相互作用であってもよい。検出用作用体と検出対象の組合せとしては、例えば、ビオチンとアビジンまたはストレプトアビジン、抗原と抗体、各種のたんぱく質とそのたんぱく質に作用する物質、各種のアミノ酸とそのアミノ酸に作用する物質、リガンドとレセプターなどである。【００４０】
［変形例：メタマテリアル構造体の配置バリエーション］
メタマテリアル構造体１１の二次元配置については、複数のカットワイヤで構成される微細構造１１ａが回転対称に二次元周期配列されたものであれば、特に限定されない。図８〜図１４にメタマテリアル構造体１１の配置バリエーションの例を示す。【００４１】
メタマテリアル構造体１１は、例えば、１または平行に配置された複数の長方形に形成したカットワイヤを、４回対称に配置した微細構造１１ａ（図８参照）や、格子、円形、十字型に形成したカットワイヤを、４回対称に配置した微細構造１１ａ（図９参照）、卍型、Ｉ型をクロスさせた形状に形成したカットワイヤを、４回対称に配置した微細構造１１ａ（図１０参照）、円環状、四角形の枠状、それらを二重にした形状に形成したカットワイヤを、４回対称に配置した微細構造１１ａ（図１１参照）、十字型、卍型の中心部を除いた形状に形成したカットワイヤを、４回対称に配置した微細構造１１ａ（図１２参照）、円環状、四角形の枠状の一部を除いた形状に形成したカットワイヤを、４回対称に配置した微細構造１１ａ（図１３参照）、三角形の枠状に形成したカットワイヤを、６回対称に配置した微細構造１１ａ、および、三角形に形成したカットワイヤを、４回対称に配置した微細構造１１ａ（図１４参照）を有している。【００４２】
また、メタマテリアル構造体１１は、図８〜図１４に示すように、各バリエーションのカットワイヤで構成される部分と、カットワイヤのない部分とを反転（相補）させたものであってもよい。また、メタマテリアル構造体１１は、図８〜図１４に示す４回対称または６回対称の配置に限らず、ｎ回対称（ｎは２以上の整数）の配置であってもよい。
【実施例２】
【００４３】
（様々なバリエーションのメタマテリアル構造体のシミュレーション）
３種類のメタマテリアル構造体１１について、Rigorous Coupled-Wave Analysis法を用いたシミュレーションを行った。なお、計算時のハーモニクスは６とした。シミュレーションに使用したメタマテリアル構造体１１は、それぞれ図１５（ａ）、図１６（ａ）、図１７（ａ）に示す配置およびサイズの微細構造１１ａのものである。透明基板１２は、ＳｉＯ２から成り、微細構造１１ａはＡｕから成っている。微細構造１１ａの厚みは、40 nmである。【００４４】
各メタマテリアル構造体１１の周囲の屈折率ｎを１．０〜１．５まで変化させたときの、各屈折率での反射スペクトルを求め、その計算結果をそれぞれ図１５（ｂ）、図１６（ｂ）、図１７（ｂ）に示す。また、図１５（ｂ）、図１６（ｂ）、図１７（ｂ）から、反射スペクトルのピーク波長と屈折率との関係を求め、それぞれ図１５（ｃ）、図１６（ｃ）、図１７（ｃ）に示す。図１５（ｃ）、図１６（ｃ）、図１７（ｃ）に示すように、メタマテリアル構造体１１の周囲の屈折率変化に応じて、反射スペクトルのピーク波長がほぼ線形的に変化することが確認された。図１５（ｃ）、図１６（ｃ）、図１７（ｃ）から求めた屈折率センサ１０の屈折率感度は、それぞれ 368 nm/RIU、458 nm/RIU、824 nm/RIU であった。【００４５】
［変形例：光ファイバ型屈折率センサ］
図１８に示すように、屈折率センサ１０は、光ファイバ（Optical fiber）３１を有し、メタマテリアル構造体１１が、光ファイバ３１の先端面３１ａに設けられていてもよい。この場合、図１９（ａ）に示すように、屈折率センサ１０は、光ファイバ３１を介して、メタマテリアル構造体１１と光源１３および光検知器（Optical detector）３２とが接続されている。なお、光検知器３２は、分光器１５やパワーメータを含むものである。図１９（ａ）に示すように、屈折率センサ１０は、光源１３からの入射光を、光ファイバ３１の後端面から導入し、メタマテリアル構造体１１で反射して戻ってきた光を、光検知器３２で読み取るようになっている。【００４６】
なお、屈折率センサ１０は、図１９（ａ）に示す構成に代えて、図１９（ｂ）〜（ｄ）に示す構成であってもよい。図１９（ｂ）に示す構成では、入射光を光ファイバ３１の後端面から導入し、メタマテリアル構造体１１の透過光を光検知器３２で読み取るようになっている。また、図１９（ｃ）に示す構成では、試料側から光を照射し、メタマテリアル構造体１１および光ファイバ３１を通過した光を、光検知器３２で読み取るようになっている。図１９（ｄ）に示す構成では、試料側から光を照射し、メタマテリアル構造体１１に当った光の反射光を、光検知器３２で読み取るようになっている。【００４７】
以上のような構成を用いて、共振波長の変化や反射率の変化を読み取ることにより、周囲の屈折率の値をセンシングすることができる。すなわち、メタマテリアル構造体１１の周囲の屈折率のわずかな変化により、共振波長がシフトするため、メタマテリアル構造体１１からの反射光をモニターすることにより、図２０に示すように、周辺の屈折率Ｎのわずかな変化ΔＮに応じた、反射率の変化ΔＲあるいは中心（共振）波長の変化Δλを読み取ることができる。【００４８】
光ファイバ３１の先端面３１ａにメタマテリアル構造体１１を設けた屈折率センサ１０は、光ファイバ３１の先端が届く範囲であれば、試料を切り取る侵襲的な測定ではなく、本来ある場所（in situ）での測定が可能となる。このため、生体などのように、環境依存性がある測定対象であっても、精密な測定が可能である。また、注射針より細い光ファイバ３１を使用することにより、生体等へのダメージが少ない測定が可能となる。また、測定範囲が光ファイバ３１の直径で決まるため、細い光ファイバ３１を使用することにより、微細領域の物理量を測ることができる。また、光ファイバ３１を移動させながら測定することにより、測定結果の空間マッピングを行うことができる。
【実施例３】
【００４９】
（光ファイバ型屈折率センサの製造方法）
光ファイバ３１の先端面３１ａにメタマテリアル構造体１１を設けた屈折率センサ１０を製造した。図２１ａ）〜ｆ）に、光ファイバ３１の先端面３１ａに、メタマテリアル構造体１１を製造する方法を示す。その製造方法では、まず、カットした光ファイバ３１の先端面３１ａを、純水もしくは有機溶剤を用いた超音波洗浄または紫外線・オゾン処理により洗浄し、その後、カットした光ファイバ３１の先端面３１ａに、紫外線硬化樹脂（UV curing resin）３３を塗布する。次に、平坦なガラス平面３４に、紫外線硬化樹脂３３が塗布された光ファイバ３１の先端面３１ａを垂直に押し当て、紫外線を照射して紫外線硬化樹脂３３を硬化し（図２１ａ）参照）、その後、平坦なガラス平面３４から離し、紫外線硬化樹脂３３を平坦化する。なお、光ファイバ３１の先端面３１ａに形成するのではなく、ガラス基板上にメタマテリアル構造体１１を形成する場合、図２１ａ）の工程は不要となる。また、光ファイバ３１の先端面３１ａが十分に平滑な場合も、図２１ａ）の工程は不要である。【００５０】
次に、平坦化した紫外線硬化樹脂３３の表面（ガラス基板上に形成する場合はガラス基板表面）に、Ti、Au、Crを、この順に 1 nm、40 nm、5 nmの厚さで堆積して成膜する（図２１ｂ）参照）。堆積には、スパッタ装置または蒸着装置を用いる。続いて、その成膜面上に、紫外線硬化樹脂３５を塗布する（図２１ｃ）参照）。その後、別途製造したシリコン製または石英製のモールド（鋳型）を用意し、モールドを紫外線硬化樹脂３５に押し当て、紫外線を120秒程度照射して紫外線硬化樹脂３５を硬化させる（図２１ｄ）参照）。なお、Tiは、Auと紫外線硬化樹脂３３（またはガラス基板）との密着性を高める目的で使われており、密着性が良好な場合、Tiは不要である。【００５１】
次に、光ファイバ３１の側面などに付着している未硬化の余分な紫外線硬化樹脂３５を、エタノールで30秒程度リンスして除去した後、100℃のホットプレートで光ファイバ３１を30秒程度乾燥させる。その後、45秒程度のイオンミリング（8kV、200 μA）により、Cr、Au、Tiを順次エッチングする（図２１ｅ）参照）。続いて、Crを10秒程度ウェットエッチングし、CrおよびCr上に残った紫外線硬化樹脂３５を除去する（図２１ｆ）参照）。ここで、Crがウェットエッチングにより除去されることにより、Cr上に残っていた紫外線硬化樹脂３５も剥離される。こうして、光ファイバ３１の先端面３１ａに、メタマテリアル構造体１１が製造される。【００５２】
（光ファイバ型屈折率センサの製造結果）
光ファイバ３１の先端面３１ａに製造したメタマテリアル構造体１１の電子顕微鏡写真を、図２２（ａ）〜（ｃ）に示す。また、製造された光ファイバ型の屈折率センサ１０の反射スペクトルを、図２３に示す。図２３に示すように、光ファイバ３１の先端面３１ａに形成したメタマテリアル構造体１１を、空気（Air）およびエタノール（Ethanol）のそれぞれの環境下にさらすと、その屈折率変化によって共振波長が変化し、屈折率センサ１０として機能することが確認された。【００５３】
［変形例：メタマテリアル構造体の配置寸法］
メタマテリアル構造体１１はスケーリング則に従うため、その寸法について基本的に物理的制限はない。すなわち、寸法を小さくすれば、共振波長が短波長側にシフトし、寸法を大きくすれば、共振波長が長波長側にシフトするため、その波長に合った光源１３と光検出器３２とがあれば、図１に示すようなシステム構成が可能である。但し、メタマテリアル構造体１１の単位構造を構成するカットワイヤ同士が接触することを避けるため、ｗ（カットワイヤの幅）、ｇ（平行配置されたカットワイヤ間のギャップ）、ｄ（垂直配置されたカットワイヤ間のギャップ）、ｌ（カットワイヤの長さ）は０ｎｍよりも大きくした方がよい。【００５４】
また、カットワイヤの厚さtについては、表皮深さ（skin depth)という物理量を目安とすると、例えば、アルミニウムの可視光での表皮深さが１３ｎｍであるので、ｔを１３ｎｍ以上にすればよい。また、ｔ以外の寸法パラメータの下限は、その時点での製造技術の限界で決まる。【００５５】
各寸法パラメータを小さくしたときのメタマテリアル構造体１１の配置の一例を、図２４に示す。ここで、透明基板１２はSiO2、メタマテリアル構造体１１の微細構造１１ａは銀（Ag）から構成されている。寸法は、ｗ＝４０ｎｍ、ｇ＝６０ｎｍ、ｄ＝２０ｎｍ、ｌ＝１４０ｎｍ、Λ＝５００ｎｍ、ｔ＝４０ｎｍである。【００５６】
図２４に示すメタマテリアル構造体１１の周囲の屈折率ｎを１．０〜１．２まで変化させたときの、メタマテリアル構造体１１の透過（Transmittance）スペクトルおよび反射（Reflectance）スペクトルを計算し、図２５に示す。なお、計算には、Rigorous Coupled-Wave Analysis法を用いた。計算時のハーモニクスは６とした。図２５に示すように、屈折率変化およびピーク波長シフトはおおよそ線形関係となることが確認された。図２５から、このメタマテリアル構造体１１の屈折率感度を求めると、750 nm/RIUとなる。この結果は、従来の表面プラズモンを利用した屈折率センサの感度を大きく上回っている。【００５７】
一方、各寸法パラメータの上限については、製造上の制約がないため、どの波長（周波数）まで屈折率センサ１０の応用範囲を広げるかにより任意に設定可能である。以上では、可視〜近赤外（波長2000 nm程度以下）を想定してきたが、屈折率センサ１０の応用範囲として、熱波長（１０μｍ程度）からテラヘルツ波（具体的には、０．３ＴＨｚ（波長９９９μｍ））まで想定することもできる。この場合、単純にスケーリング則により寸法を見積もると、例えば、設計波長１．２４μｍを０．３ＴＨｚ（波長９９９μｍ）に相似的に拡大して、ｗ＝７２．５μｍ、ｇ＝１２０．８μｍ、ｄ＝１２０．８μｍ、ｌ＝２６５．９μｍ、Λ＝８０５．６μｍ、ｔ＝３２．２μｍとなる。【００５８】
テラヘルツ（ＴＨｚ）波は生体に安全で、ＴＨｚで吸収ピークを持つケミカル・バイオ物質（吸収周波数は物質固有であるため、物質の特定に用いることができる）が多数ある一方、紙や服などを透過するというＴＨｚの特性から、空港でのセキュリティチェックや国際郵便物の麻薬チェック（ドラッグなどは、ＴＨｚの特定周波数で固有指紋スペクトルを持つ）にＴＨｚを使うことが検討されている。本発明の実施の形態のメタマテリアル構造体１１および屈折率センサ１０によれば、テラヘルツ領域における屈折率センサ１０に基づくバイオ・ケミカルセンサの開発も可能となる。【００５９】
［変形例：血液検査への応用］
屈折率センサ１０は、ガラスプレートを有し、メタマテリアル構造体１１がガラスプレートの表面に設けられていてもよい。また、メタマテリアル構造体１１の微細構造１１ａの表面に、図７（ａ）に示す検出用ＤＮＡ２１などのリガンドが付着していてもよい。この場合、ガラスプレート表面のメタマテリアル構造体１１の上に血液を滴下して、屈折率変化から屈折率を求めることにより、血液中の成分を検出することができる。なお、血液に限らず、他の液体などの物質をメタマテリアル構造体１１の上に載せることにより、その物質中の成分を検出することもできる。また、図２１の製造方法に従って、ガラスプレートの表面にメタマテリアル構造体１１を製造することができる。
【符号の説明】
【００６０】
１  試料
１０  屈折率センサ
１１  メタマテリアル構造体
１１ａ  微細構造
１２  透明基板
１３  光源
１４  ハーフミラー
１５  分光器
２１  検出用ＤＮＡ
２２  相補ＤＮＡ
２３  相補鎖
３１  光ファイバ
３１ａ  先端面
３２  光検知器
３３、３５  紫外線硬化樹脂
３４  ガラス平面
【図１】
2019039551.tif 000004
【図２】
2019039551.tif 000005
【図３】
2019039551.tif 000006
【図４】
2019039551.tif 000007
【図５】
2019039551.tif 000008
【図６】
2019039551.tif 000009
【図７】
2019039551.tif 000010
【図８】
2019039551.tif 000011
【図９】
2019039551.tif 000012
【図１０】
2019039551.tif 000013
【図１１】
2019039551.tif 000014
【図１２】
2019039551.tif 000015
【図１３】
2019039551.tif 000016
【図１４】
2019039551.tif 000017
【図１５】
2019039551.tif 000018
【図１６】
2019039551.tif 000019
【図１７】
2019039551.tif 000020
【図１８】
2019039551.tif 000021
【図１９】
2019039551.tif 000022
【図２０】
2019039551.tif 000023
【図２１】
2019039551.tif 000024
【図２２】
2019039551.tif 000025
【図２３】
2019039551.tif 000026
【図２４】
2019039551.tif 000027
【図２５】
2019039551.tif 000028
【国際調査報告】
2019039551.tif 000029
2019039551.tif 000030
2019039551.tif 000031
2019039551.tif 000032